(57)【要約】【課題】難燃性能を有し、耐熱性に優れ残存スチレン系単量体が少なく、さらに表面性に優れた発泡成形体を提供する。【解決手段】スチレン単量体６０重量部以上７５重量部以下、アクリロニトリル単量体２１重量部〜２７重量部以下、アルファメチルスチレン単量体３重量部以上１５重量部以下から選択された単量体を合計１００重量部となるように共重合され、発泡剤を含んでなる発泡性樹脂粒子であって、発泡性樹脂粒子１００重量部に対して臭素系難燃剤を１．５重量部以上３．０重量部以下含有する発泡性樹脂粒子を予備発泡、型内成形することで得られる。【選択図】なし【特許請求の範囲】
【請求項１】
スチレン単量体６０重量部以上７５重量部以下、アクリロニトリル単量体２１重量部以上２７重量部以下、アルファメチルスチレン単量体３重量部以上１５重量部以下から選択された単量体を合計１００重量部となるように共重合され、発泡剤を含んでなる発泡性樹脂粒子であって、発泡性樹脂粒子１００重量部に対して臭素系難燃剤を１．５重量部以上３．０重量部以下含有することを特徴とする発泡性樹脂粒子。
【請求項２】
１時間半減期温度が１３０℃以上１５０℃以下の過酸化物を、発泡性樹脂粒子１００重量部に対して０．３重量部以上１．５重量部以下含有することを特徴とする請求項1記載の発泡性樹脂粒子。
【請求項３】
臭素系難燃剤が2,2-ビス[4'-(2'',3''-ジブロモ-2''-メチルプロピルオキシ)-,3',5'-ジブロモフェニル]-プロパンであることを特徴とする請求項１または２記載の発泡性樹脂粒子。
【請求項４】
スチレン系単量体の含有量が３００ppm以下であることを特徴とする請求項１から３のいずれかに記載の発泡性樹脂粒子。
【請求項５】
アルファメチルスチレン単量体量が４重量部以上７重量部以下共重合されていることを特徴とする請求項１から４のいずれかに記載の発泡性樹脂粒子。
【請求項６】
発泡倍率４０倍に予備発泡し、成形した成形体の９５℃、１６８時間における寸法変化率が０．５%以下であることを特徴とする請求項１から５のいずれかに記載の発泡性樹脂粒子。
【請求項７】
発泡倍率４０倍に予備発泡し、成形した成形体の酸素指数が２８以上であることを特徴とする請求項１から６のいずれかに記載の発泡性樹脂粒子。
【請求項８】
沸点２００℃以上の高沸点可塑剤を含有しないことを特徴とする請求項１から７のいずれかに記載の発泡性樹脂粒子。
【請求項９】
ポリスチレン換算の重量平均分子量が１５万以上２０万以下であることを特徴とする請求項１から８のいずれかに記載の発泡性樹脂粒子。
【請求項１０】
二官能性重合開始剤を使用し、連鎖移動剤０．５重量部以上存在下、８５℃以上９４℃以下で第一の重合をした後、１０時間半減期温度９０℃以上１００℃以下の高温分解型重合開始剤を０．１重量部以上０．５重量部以下使用し、１００℃以上１０５℃以下で第二の重合を実施することを特徴とする請求項１から９のいずれかに記載の発泡性樹脂粒子の製造方法。
【請求項１１】
請求項１から９のいずれかに記載の発泡性樹脂粒子を予備発泡してなることを特徴とする予備発泡粒子。
【請求項１２】
請求項１１に記載の予備発泡粒子を型内成形してなることを特徴とする発泡成形体。
【発明の詳細な説明】
【技術分野】
【０００１】
本発明は、難燃性及び耐熱性に優れ、揮発性有機化合物の含有量が少ない発泡性樹脂粒子、製造方法、予備発泡粒子及び発泡成形体に関する。
【背景技術】
【０００２】
発泡性樹脂粒子として発泡性ポリスチレン樹脂粒子が良く知られている。発泡性ポリスチレン樹脂粒子は型内発泡成形により容易に成形体を得ることができ、安価であることから一般的に広く利用されている。発泡性ポリスチレン樹脂粒子は軽量性、断熱性能に優れる反面、ポリスチレンの耐熱性が低いために、配管の保温材、屋根用断熱材、自動車部材、ソーラーシステム用保温材、給湯器保温材などの比較的高温下での長期使用において、寸法安定性に問題があった。
【０００３】
上記課題を解決すべく、特許文献１、特許文献２において、アルファメチルスチレンとスチレンを共重合した耐熱性スチレン系樹脂粒子が記載されている。この耐熱性スチレン系樹脂粒子は耐熱性、難燃性に優れるものの、アルファメチルスチレンとスチレンの共重合では重合性の問題から残存スチレン系単量体を減らしづらく、高温での反応を実施する必要があった。
【０００４】
また、特許文献３、４、５でスチレン／アクリロニトリル／アルファメチルスチレン系の耐熱性スチレン系樹脂粒子が紹介されている。この発明においては難燃性、耐熱性に優れ、残存スチレン系単量体も低減しているものの、難燃性を得るために難燃剤を大量に使用しており、残存モノマーの量と耐熱性が十分ではなかった。
【先行技術文献】
【特許文献】
【０００５】
【特許文献１】特開２０１２−７７１４９号公報
【特許文献２】特許第５０８０２２６
【特許文献３】特開２００７−２４６５６６号公報
【特許文献４】特開２００３−３３５８９１号公報
【特許文献５】特開２００１−１８１４３３号公報
【発明の概要】
【発明が解決しようとする課題】
【０００６】
上記公報に記載の発泡性樹脂粒子は難燃性、耐熱性に優れているが、さらに耐熱性優れ、残存スチレン系単量体の少なく、また表面性に優れた発泡成形体の提供が望まれている。
【課題を解決するための手段】
【０００７】
本発明者らは、鋭意検討の結果、本発明の完成に至った。すなわち、本発明は、以下のとおりである。
【０００８】
（１）スチレン単量体６０重量部以上７５重量部以下、アクリロニトリル単量体２１重量部以上２７重量部以下、アルファメチルスチレン単量体３重量部以上１５重量部以下から選択された単量体を合計１００重量部となるように共重合され、発泡剤を含んでなる発泡性樹脂粒子であって、発泡性樹脂粒子１００重量部に対して臭素系難燃剤を１．５重量部以上３．０重量部以下含有することを特徴とする発泡性樹脂粒子に関する。
【０００９】
（２）１時間半減期温度が１３０℃以上１５０℃以下の過酸化物を、発泡性樹脂粒子１００重量部に対して０．３重量部以上１．５重量部以下含有することを特徴とする（１）記載の発泡性樹脂粒子に関する。
【００１０】
（３）臭素系難燃剤が2,2-ビス[4'-(2'',3''-ジブロモ-2''-メチルプロピルオキシ)-,3',5'-ジブロモフェニル]-プロパンであることを特徴とする（１）または（２）記載の発泡性樹脂粒子に関する。
【００１１】
（４）スチレン系単量体の含有量が３００ppm以下であることを特徴とする（１）から（３）のいずれかに記載の発泡性樹脂粒子に関する。
【００１２】
（５）アルファメチルスチレン単量体量が４重量部以上７重量部以下共重合されていることを特徴とする（１）から（４）のいずれかに記載の発泡性樹脂粒子に関する。
【００１３】
（６）発泡倍率４０倍に予備発泡し、成形した成形体の９５℃、１６８時間における寸法変化率が０．５%以下であることを特徴とする（１）から（５）のいずれかに記載の発泡性樹脂粒子に関する。
【００１４】
（７）発泡倍率４０倍に予備発泡し、成形した成形体の酸素指数が２８以上であることを特徴とする（１）から（６）のいずれかに記載の発泡性樹脂粒子に関する。
【００１５】
（８）沸点２００℃以上の高沸点可塑剤を含有しないことを特徴とする（１）から（７）のいずれかに記載の発泡性樹脂粒子に関する。
【００１６】
（９）ポリスチレン換算の重量平均分子量が１５万以上２０万以下であることを特徴とする（１）から（８）のいずれかに記載の発泡性樹脂粒子に関する。
【００１７】
（１０）二官能性重合開始剤を使用し、連鎖移動剤０．５重量部以上存在下、８５℃以上９４℃以下で第一の重合をした後、１０時間半減期温度９０℃以上１００℃以下の高温分解型重合開始剤を０．１重量部以上０．５重量部以下使用し、１００℃以上１０５℃以下で第二の重合を実施することを特徴とする（１）から（９）のいずれかに記載の発泡性樹脂粒子の製造方法に関する。
【００１８】
（１１）（１）から（９）のいずれかに記載の発泡性樹脂粒子を予備発泡してなることを特徴とする予備発泡粒子に関する。
【００１９】
（１２）（１１）に記載の予備発泡粒子を型内成形してなることを特徴とする発泡成形体に関する。
【発明の効果】
【００２０】
本発明によれば、少ない難燃剤でも優れた難燃性能を有し、耐熱性に優れ残存モノマーが少なく、さらに表面性に優れた発泡成形体を提供できる。
【発明を実施するための形態】
【００２１】
本発明の発泡性樹脂粒子は、スチレン単量体６０重量部以上７５重量部以下、アクリロニトリル単量体２１重量部以上２７重量部以下、アルファメチルスチレン単量体３重量部以上１５重量部以下から選択された単量体を合計１００重量部となるように共重合され、発泡剤を含んでなる発泡性樹脂粒子であって、発泡性樹脂粒子１００重量部に対して臭素系難燃剤を１．５重量部以上３．０重量部以下含有することを特徴とする。
【００２２】
スチレン単量体は６５重量部以上７５重量部以下が好ましく、より好ましくは７０重量部以上７３重量部以下である。スチレン単量体成分が多いと耐熱性を得ることができず、少ないと成形性に劣る傾向がある。
【００２３】
アクリロニトリル単量体は好ましくは２３重量部以上２５重量部以下が好ましい。アクリロニトリル単量体が多いと成形性が悪化し、多すぎると重合安定性が悪化する。アクリロニトリルが少ないと耐熱性が悪化し残存スチレン系単量体も低減しづらい傾向がある。
【００２４】
アルファメチルスチレン単量体は好ましくは４重量部以上１０重量部以下であり、より好ましくは４重量部以上７重量部以下である。アルファメチルスチレン単量体が少ないと耐熱性を得ることができず、多いと難燃性が悪化し残存スチレン系単量体が残りやすい。
【００２５】
本発明の発泡性樹脂粒子は難燃性を得るために臭素系難燃剤を含有している。臭素系難燃剤は１．５重量部以上３．０重量部以下含有されており、好ましくは１．８重量部以上２．５重量部以下である。臭素系難燃剤が少ないと十分な難燃性能を得ることができず、多いと残存モノマーが残りやすく成形性も悪化する。臭素系難燃剤としては、2,2-ビス[4'-(2'',3''-ジブロモ-2''-メチルプロピルオキシ)-,3',5'-ジブロモフェニル]-プロパン、ヘキサブロモシクロドデカン、テトラブロモシクロオクタン、臭素化ポリスチレン、臭素化ブタジエン−スチレンブロック共重合体などがあげられ、中でも2,2-ビス[4'-(2'',3''-ジブロモ-2''-メチルプロピルオキシ)-,3',5'-ジブロモフェニル]-プロパンが好ましい。
【００２６】
難燃剤は難燃助剤を併用しても良い。難燃助剤としては過酸化物などのラジカル発生剤が用いられ、ジクミルパーオキサイド、ｔ−ブチルパーオキシベンゾエート、２，３−ジメチル−２，３−ジフェニルブタン、３，４−ジアルキル−３，４−ジフェニルヘキサンなどが挙げられ、なかでも重合への影響が小さく、かつ良好な難燃性能を得られるためには１時間半減期温度が１３０℃以上１５０℃以下の過酸化物が好ましく、ジクミルパーオキサイドが特に好ましい。難燃助剤の使用量は、発泡性樹脂粒子１００重量部に対して０．３重量部以上１．５重量部以下含有するこが好ましい。難燃助剤が少ないと難燃性能が悪化し、多いと耐熱性が悪化する傾向にある。
【００２７】
本発明の発泡性樹脂粒子を製造する方法としては水性懸濁液中で重合を行う懸濁重合が挙げられる。
【００２８】
本発明における「水性懸濁液」とは、攪拌等を用いて、樹脂粒子および単量体液滴を、水または水溶液に分散させた状態を指し、水中には水溶性の界面活性剤や単量体が溶解していても良く、また、水に不溶の分散剤、開始剤、架橋剤、気泡調整剤、難燃剤、可塑剤等が共に分散していても良い。
【００２９】
樹脂と水の重量比は、得られるスチレン系樹脂／水の比として、１．０／０．６〜１．０／３．０が好ましい。
【００３０】
懸濁重合に使用できる分散剤としては、例えば、第三リン酸カルシウム、ピロリン酸マグネシウム、ハイドロキシアパタイト、カオリンなどの難水溶性無機塩、ポリビニルアルコール、メチルセルロース、ポリアクリルアミド、ポリビニルピロリドンなどの水溶性高分子などが挙げられ、難水溶性無機塩を使用する場合には、α―オレフィンスルホン酸ソーダ、ドデシルベンゼンスルホン酸ソーダなどのアニオン系界面活性剤を併用することが効果的である。これらの分散剤は必要に応じて重合の途中で追加しても良い。
【００３１】
分散剤の使用量は、種類によるが難水溶性無機塩としては水１００重量部に対して０．１重量部以上１．５重量部以下、アニオン系界面活性剤や水溶性高分子としては３０ｐｐｍ以上１００ｐｐｍ以下が好ましい。
【００３２】
本発明の懸濁重合は一段階目の重合を行い主要な反応を行った後、一段階目よりも高温で二段階目の重合反応で残存モノマーを低減させることが好ましい。
【００３３】
一段階目の重合に用いられる重合開始剤としては、一般に熱可塑性重合体の製造に用いられるラジカル発生型重合開始剤を用いることができ、代表的なものとしては、例えば、過酸化ベンゾイル、ラウロイルパーオキサイド、ｔ−ブチルパーオキシ−２−エチルヘキサノエート、ｔ−ブチルパーピバレート、ｔ−ブチルパーオキシイソプロピルカーボネート、ジ−ｔ−ブチルパーオキシヘキサハイドロテレフタレート、１，１−ジ（ｔ−ブチルパーオキシ）３，３，５−トリメチルシクロヘキサン、１，１−ジ（ｔ−ブチルパーオキシ）シクロヘキサンなどの有機過酸化物や、アゾビスイソブチロニトリル、アゾビスジメチルバレロニトリルなどのアゾ化合物が挙げられる。これらの重合開始剤は、単独で使用してもよいし、２種以上を併用しても良い。中でも本発明の単量体組成においては１０時間半減期温度が８５℃以上９４℃以下の開始剤を用い、８５℃以上９５℃以下で一段階目の重合を行うことが重合反応を制御する上で好ましく、中でも二官能性重合開始剤が重合速度と分子量の調整を行いやすいため好ましい。特に、ジ−ｔ−ブチルパーオキシヘキサハイドロテレフタレート（１０時間半減期温度８３℃）の使用が好ましい。一段階目の重合に用いられる重合開始剤の使用量としては、０．１重量部以上、１．０重量部以下が好ましく、０．２重量部０．５重量部以下がより好ましい。重合開始剤の量が少ないと重合が十分に進行しない可能性があり、多すぎる場合には重合反応が急速に進み重合の制御が難しい可能性がある。
【００３４】
第二段階の重合に用いられる重合開始剤としては、１０時間半減期温度が９０℃以上、１００℃以下のものが好ましく、１，１−ビス（ｔ−アミルパーオキシ）−３，３，５−トリメチルシクロヘキサン（１０時間半減期温度９２℃）、１，１−ビス（ｔ−ブチルパーオキシ）−３，３，５−トリメチルシクロヘキサン（１０時間半減期温度９７℃）、ｔ−ブチルパーオキシ−２−エチルヘキシルモノカーボネート（１０時間半減期温度９９℃）、ｔ−アミルパーオキシ−２−エチルヘキシルモノカーボネート（１０時間半減期温度９８．５℃）などが挙げられる。この第二段階の重合は発泡剤含浸工程と兼ねて発泡剤の存在下で実施しても良い。二段階目の重合に用いられる重合開始剤は０．１重量部以上０．５重量部以下が好ましく、より好ましくは０．１５重量部以上０．３重量部以下である。重合開始剤の量が少ない場合は、残存スチレン系単量体が残りやすく、多い場合には分子量の調整が難しくなる。
【００３５】
また本発明における重合においては、更に、ｎ−オクチルメルカプタン、ｎ−ドデシルメルカプタン、ｔ−ドデシルメルカプタン等メルカプタン系の連鎖移動剤やアクリロニトリル−スチレン系樹脂の重合に一般的に用いられるα−メチルスチレンダイマー等を重合調整剤として使用できる。使用量としては０．５重量部以上使用すると重合速度や分子量を調整しやすく、なかでもα−メチルスチレンダイマーを用いると発泡体の臭気が発生せず好ましい。
【００３６】
特に本発明の発泡性樹脂粒子は、二官能性重合開始剤を使用し、連鎖移動剤０．５重量部以上存在下、８５℃以上９４℃以下で第一の重合をした後、１０時間半減期温度９０℃以上１００℃以下の高温分解型重合開始剤を０．１重量部以上０．５重量部以下使用し、１００℃以上１０５℃以下で第二の重合を実施することにより製造するのが、好ましい。
【００３７】
本発明の発泡性樹脂粒子は上記重合開始剤や連鎖移動剤と重合条件を組み合わせることで分子量を調整できる。重量平均分子量は１５万以上２０万以下が好ましい。重量平均分子量１５万以下では得られる発泡成形体の強度や難燃性が低くなる傾向にあり、２０万以上では成形性が悪化する傾向にある。
【００３８】
本発明において使用する添加剤としては、目的に応じて可塑剤、気泡調整剤等が使用できる。可塑剤としては、沸点２００℃以上の高沸点可塑剤が挙げられ、例えば、ステアリン酸トリグリセライド、パルミチン酸トリグリセライド、ラウリン酸トリグリセライド、ステアリン酸ジグリセライド、ステアリン酸モノグリセライド等の脂肪酸グリセライド、ヤシ油、パーム油、パーム核油等の植物油、ジオクチルアジペート、ジブチルセバケート等の脂肪族エステル、流動パラフィン、シクロヘキサン等の有機炭化水素等があげられるが、これらの使用により耐熱性が悪化する傾向にあるため、使用しないことが好ましい。
【００３９】
気泡調整剤としては、例えば、メチレンビスステアリン酸アマイド、エチレンビスステアリン酸アマイド等の脂肪族ビスアマイド、ポリエチレンワックス等が挙げられる。
【００４０】
本発明の発泡性樹脂粒子はスチレン系単量体量の含有量が３００ｐｐｍ以下であることが好ましい。スチレン系単量体の含有量が、３００ｐｐｍ以上であると、断熱材や自動車内装材に使用した場合、シックハウス症候群の原因となる可能性がある。
【００４１】
得られた発泡性樹脂粒子は、一般的な予備発泡方法によって、予備発泡粒子とすることができる。具体的には攪拌機を具備した容器内に入れ水蒸気等の熱源により加熱することで、所望の発泡倍率までに予備発泡を行う。
【００４２】
更に予備発泡粒子は、一般的な型内成形方法によって成形し、発泡成形体にすることができる。具体的には、閉鎖し得るが密閉しえない金型内に充填し、水蒸気により加熱融着することで発泡成形体とする。
【００４３】
本発明の発泡成形体は発泡倍率４０倍に予備発泡し、成形した場合の断熱材や自動車内装材に使用した場合に十分な難燃性能を発揮するために酸素指数が２８以上であることが好ましい。
【００４４】
本発明の発泡成形体を保温材に使用する際に好ましい耐熱性としては９０℃以上で使用した際に変形が小さいことが好ましく、具体的には発泡倍率４０倍に予備発泡し、成形した成形体の９５℃、１６８時間における寸法変化率が０．５％以下であることが好ましい。
【実施例】
【００４５】
以下に実施例、及び比較例を挙げるが、本発明はこれによって限定されるものではない。なお、実施例、及び比較例中の樹脂の分子量、及び樹脂中の残存スチレン量、スチレン単量体中のフェニルアセチレン量、難燃性の評価については以下の方法で測定した。なお、「部」「％」は特に断りのない限り重量基準である。
【００４６】
（分子量測定法）
発泡性樹脂粒子０．０２ｇをテトラヒドロフラン２０ｃｃに溶解し、ＧＰＣ（東ソー（株）製ＨＬＣ−８０２０、カラム：ＴＳＫｇｅｌ Ｓｕｐｅｒ  ＨＺＭ−Ｈ、カラム温度：４０℃、流速：０．３５ｍｌ／１ｍｉｎ．）にて測定した。重量平均分子量は標準ポリスチレンの換算値として求めた。
【００４７】
（残存スチレン系単量体測定法） 
発泡性樹脂粒子０．２５ｇを塩化メチレン２０ｃｃ（内部標準シクロペンタノール）に溶解し、ガスクロマトグラフィー（島津製作所製  ＧＣ−１４Ｂ、カラム：３ｍ、充填剤：ＰＥＧ−２０Ｍ  ２５％、カラム温度：１１０℃、キャリアガス：ヘリウム）を用いて、発泡性樹脂粒子中に含まれる残存スチレン単量体量、残存アルファメチルスチレン単量体量を検量線から定量し、その合計値が発泡性樹脂粒子に対して０．０３％以下で合格とした。検出下限を下回ったものはNDと表記した。
【００４８】
(予備発泡粒子の製造)
発泡性樹脂粒子を篩い分けして粒子径０．５〜１．４ｍｍの発泡性樹脂粒子を分取した。
【００４９】
分取した発泡性樹脂粒子を、加圧式予備発泡機「大開工業製、ＢＨＰ」を用いて、吹き込み蒸気圧０．０９〜０．１０ＭＰａの条件でかさ倍率４０倍への予備発泡し、その後、常温下で１日放置して嵩倍率４０倍の予備発泡粒子を得た。
【００５０】
(発泡成形体の製造)
得られた予備発泡粒子を、成形機「ダイセン製、ＫＲ−５７」を用いて吹き込み蒸気圧０．０５ＭＰａで型内成形を行うことで、厚み２０ｍｍで長さ４００ｍｍ×幅３５０ｍｍの平板状の発泡成形体を得た。
【００５１】
(成形体の表面性)
発泡成形体の表面の状態を目視観察にて評価した。数値が大きいほうが粒子同士の隙間が少ない美麗な表面状態であり、５点満点で表現した３以上を合格とした。
５：隙間が見当たらない
４：部分的に隙間があるが、ほとんどわからない
３：ところどころ隙間があるが、全体としては許容できる
２：隙間が目立つ
１：隙間が多い
【００５２】
（酸素指数）
成形体倍率４０倍の発泡成形体を６０℃、１２時間乾燥させた。その後、１０×１０×２００ｍｍに切り出したサンプル片を、JIS  K７２０１（酸素指数による燃焼性の試験方法）に準拠して測定し、２８以上を合格とした。
【００５３】
（９５℃寸法収縮率）
成形体倍率４０倍の発泡成形体を６０℃、２４時間乾燥させた。その後、長さ１５０、幅１５０、厚み２０（ｔ）ｍｍに成形体を切り出し、長さ方向と幅方向の寸法をそれぞれ３箇所ずつ測定することで初期の寸法（Ａ）を求めた。その後、９５℃の乾燥機内で１６８時間放置し、放置した後に同様の測定を行い、寸法（Ｂ）を求めた。以下の式により寸法収縮率を求め、０．５％以下を合格とした。
寸法収縮率（％）＝（（Ａ）―（Ｂ））／（Ａ）×１００
【００５４】
（実施例１〜１１、比較例１〜９）
撹拌機付き６Ｌオートクレーブに水１１０重量部、第３リン酸カルシウム０．１０５重量部、α−オレインスルフォン酸ソーダ０．００７５重量部、及び、表１に記載の量の重合開始剤、連鎖移動剤、難燃剤、難燃助剤、可塑剤を仕込み、真空ポンプでゲージ圧−０．０６ＭＰａまで脱酸した。その後、攪拌機による攪拌を開始し、表１に記載の量のスチレン、アルファメチルスチレン、アクリロニトリルを仕込んで３０分間攪拌を行った。その後、９０℃まで昇温し、９０℃で５時間３０分保持することで第一の重合を実施した。その後、ノルマルリッチブタン（ノルマル／イソ＝７０／３０）を５重量部仕込み、１０２℃へ昇温し、８時間発泡剤含浸および、第二の重合をおこなった。その後、４０℃まで冷却し、脱水、乾燥することで発泡性樹脂粒子を取り出した。発泡性樹脂粒子について分子量、残存スチレン系単量体を測定した。結果は表１に記載した。
【００５５】
得られた発泡性樹脂粒子を予備発泡することで予備発泡粒子を得たのち、更に型内成形することで４０倍の発泡成形体を得た。
【００５６】
得られた発泡成形体について、表面性、酸素指数、９５℃寸法変化率の評価を行った。結果は表１に記載した。
【００５７】
本件発明の範囲である実施例１〜１１のものは、残存スチレン系単量体、成形体の表面性、酸素指数、９５℃寸法変化率を合格していたが、比較例１〜９のものは本件発明の要件から外れるため、いずれかが不合格であった。
【００５８】
【表１】
2015151486.tif 000002